(57)【特許請求の範囲】
【請求項１】
（Ａ）針入度（ＪＩＳ  Ｋ２２０７（１９９６）に準ずる）が２０以下であり、軟化点（ＪＩＳ  Ｋ２２０７（１９９６）に準ずる）が５５℃以上であるアスファルト、
（Ｂ）シリカ粉末、
（Ｃ）有機溶剤を含有することを特徴とするエッチングレジスト組成物。
【請求項２】
さらに、炭化水素系ワックスを含有することを特徴とする請求項１に記載のエッチングレジスト組成物。
【請求項３】
ガラスのエッチングに用いられることを特徴とする請求項１または２に記載のエッチングレジスト組成物。
【請求項４】
請求項１〜３のいずれか１項に記載のエッチングレジスト組成物を、エッチング対象の基板上にパターン状に施与し、
前記基板上に施与されたパターン状のエッチングレジスト組成物を加熱乾燥してレジストとし、次いで
前記基板をエッチング液によりエッチング処理することを特徴とする基板の製造方法。
【請求項５】
前記基板上に施与されたパターン状のエッチングレジスト組成物の膜厚が３〜７０μｍの範囲にあることを特徴とする請求項４に記載の基板の製造方法。
【請求項６】
前記エッチング液が、フッ化水素酸を含むことを特徴とする請求項４または５に記載の基板の製造方法。
【請求項７】
前記基板がガラスであることを特徴とする請求項４〜６のいずれか一項に記載の基板の製造方法。
【発明の詳細な説明】
【技術分野】
【０００１】
本発明は、熱乾燥型エッチングレジスト組成物、特にガラスエッチングに用いられる熱乾燥型エッチング組成物に関する。
【背景技術】
【０００２】
ガラスエッチングは、電子材料、光学材料、および計測器などのガラス躯体（基板）に対して従来より適用されている手法である。
【０００３】
ガラスエッチングでは、例えば、エッチング対象とされるガラス基板の表面に樹脂組成物を塗布し、これを硬化させてエッチングレジストを形成する。そして、ガラス基板はエッチングレジスト（レジスト膜）にパターン状に被覆された状態で、フッ化水素酸水溶液やフッ化水素酸水溶液と強酸との混合物のエッチング液に浸漬される。これによりレジストに被覆されていない部分が除去される。
【０００４】
ガラスエッチングのエッチングレジストとしては、以前よりアスファルトを主成分とした組成物が使われてきた。この組成物はスクリーン印刷等によりガラス基材の表面に塗布され、加熱乾燥によりレジストとして使用可能である。しかしながら、フッ化水素酸や、フッ化水素酸と強酸との混合物のエッチング液はレジストに対する腐食性も強く、通常のスクリーン印刷で得られる膜厚のレジストでは、充分なエッチング耐性が得られない場合が多い。一方、腐食性の低いエッチング液を用いると、厚いガラス素材に対して十分なエッチング加工深さが得られなかった。そこで満足なエッチング耐性を有するレジストを得るためには、スクリーン印刷を数回繰り返して印刷して厚膜にしたり、スクリーンメッシュが荒く、乳剤厚が厚い版を使用して厚膜にしたりするなどの方法をとったが、微細なパターンや正確な直線性が得られなく、用途が限られてきた。
【０００５】
このため、アスファルトを主成分とする、エッチングレジスト用の組成物に代わり、特許文献１に記載されたような紫外線硬化型組成物が提案されている。特許文献１のガラスエッチング用レジスト樹脂組成物は、未硬化の状態でガラス基材の表面に塗装された後、所望のパターン形状が得られるようにマスクを介して紫外線露光により硬化され、現像により未硬化部分を除去することによりレジスト膜とされる。
【０００６】
この方法では比較的膜厚の厚いレジストに対して、所望のエッチング加工深さのみならず、解像性を維持することができる。  
【先行技術文献】
【特許文献】
【０００７】
【特許文献１】特開２００７−１２８０５２号
【発明の概要】
【発明が解決しようとする課題】
【０００８】
しかしながら、特許文献１の方法はレジストを形成するために、組成物に対するマスクの配置、露光、及び現像の各工程が必須であり、作業が複雑であり高コストとなっている。更に、特許文献１の方法により硬化したレジストをガラス基板から除去する場合には、剥離液として、水酸化ナトリウム水溶液に、例えば６０℃で１５分程度の浸漬が必要とされ、作業性に改善の余地がある。
【０００９】
また、近年では、ホウケイ酸ガラスや強化ガラスなどの特殊なガラスのエッチング用途が増えてきた。これらのガラスはエッチングレートが遅いため、長時間にわたりエッチング液に浸漬したり、高濃度のフッ化水素酸によるエッチング液を使用したりするため、エッチングレジストの膜厚はさらに厚くなることが要求され、解像性の維持も困難になった上に、剥離もさらに高温で長時間になった。そして、剥離工程によりエッチング後のガラスが影響を受ける場合も想定される。エッチング後のガラスへの影響を防ぐためには、剥離液として塩素系溶剤などの環境に負荷が大きい溶剤が必要であり、この面でも改善の余地がある。  
【００１０】
本発明は、上述の従来技術の問題を解消するためになされたものであり、その目的は、露光、及び現像の各工程が不要であり、かつレジストをガラス基板から容易に除去することが可能であり、更に強酸または強塩基等を含むエッチング液に対するレジストの耐性が向上したエッチングレジスト組成物を提供することにある。
【００１１】
更に、本発明の他の目的は、露光、及び現像の各工程が不要であり、かつレジストをガラス基板から容易に除去することが可能であり、更に強酸または強塩基等を含むエッチング液に対してもレジストが優れた耐性を有する、基板の製造方法を提供することにある。
【課題を解決するための手段】
【００１２】
本発明者等は鋭意研究の結果、本発明の上記目的が、
アスファルトと、シリカ粉末と、有機溶剤とを含有することを特徴とするエッチングレジスト組成物により達成されることを見出した。
【００１３】
本発明のエッチングレジスト組成物は、炭化水素系ワックスを含有することが好ましい。
【００１４】
本発明のエッチングレジスト組成物は、ガラスのエッチングに用いられることが好ましい。
【００１５】
更に、本発明の目的は、エッチングレジスト組成物を、エッチング対象の基板上にパターン状に施与し、
前記基板上に施与されたパターン状のエッチングレジスト組成物を加熱乾燥してレジストとし、次いで
前記基板をエッチング液によりエッチング処理することを特徴とする、基板の製造方法により達成される。
【００１６】
本発明の製造方法では、前記基板上に施与されたパターン状のエッチングレジスト組成物の膜厚が３〜７０μｍの範囲にあることが好ましい。
【００１７】
さらに、エッチング液が、フッ化水素酸を含むことが好ましい。
【００１８】
また、基板がガラスであることが好ましい。
【発明の効果】
【００１９】
本発明のエッチングレジスト組成物は、アスファルトにシリカ粉末を含有させることにより、フッ化水素酸等の強酸を含むエッチング液に対して優れた耐性を示すものである。更に、本発明のエッチングレジスト組成物は、スクリーン印刷等の印刷適性を有するために、薄い膜厚でエッチング対象の基板上に施与可能であり、かつその薄い膜厚にもかかわらず基板を良好に保護する。
【００２０】
また、本発明の製造方法によると、エッチングレジスト組成物により所望のパターン状の印刷が行われ、これを熱乾燥させることにより、マスキング、露光および現像工程といった複雑な処理を行うことなく直接的にレジストが形成され、経済性及び作業性が飛躍的に向上する。また、本発明の製造方法ではレジストの基板に対する密着性が高いために、レジストの剥離が生じにくく、基板上に、レジストのパターンに忠実な、高い精度のエッチング加工が行われる。
【発明を実施するための形態】
【００２１】
以下、本発明の実施の形態を、詳細に説明する。
【００２２】
本発明のエッチングレジスト組成物（以下、レジスト組成物ともいう）は、アスファルトと、シリカ粉末と、有機溶剤と含有し、熱により乾燥して(熱乾燥型）レジストを構成する。
【００２３】
すなわち、本発明のエッチングレジスト組成物は、所定の基板（処理対象）を強酸、弱酸、強アルカリ、弱アルカリ、または腐食性物質等を含むエッチング液から保護する目的で、エッチングに先立って、所定のパターン状に基板上に施与され、所定時間加熱される。これにより、エッチングレジスト組成物は熱乾燥して、エッチング処理の際の基板の保護膜（レジスト）となる。
【００２４】
従来よりフッ化水素酸には、アスファルトが耐性を有することが知られているが、本発明では、アスファルトに対し、シリカ粉末を含有させることにより、フッ化水素酸を含むエッチング液に対して優れた耐性を有するエッチングレジスト組成物が得られた。
【００２５】
一般に、ガラスはフッ化水素酸により腐食されることが公知であることから、ガラスの成分であるシリカがフッ化水素酸に対する組成物の耐性を低下させるという懸念が生じがちである。このような予想に反し、本発明ではシリカ粉末をエッチングレジスト組成物の必須成分として適用することにより、意外にも、フッ化水素酸を主成分とするエッチングレジストに対する優れた耐性が得られることとされた。
【００２６】
この他、本発明のエッチングレジスト組成物は、スクリーン印刷等の印刷適性を有し、薄い膜厚でエッチング対象の基板上に施与され、更に、かつその薄い膜厚にもかかわらず基板の非エッチング対象部分をエッチング液から良好に保護する。
【００２７】
また、本発明のエッチングレジスト組成物は、更に炭化水素系ワックスを含有することが好ましい。炭化水素系ワックスを含有させることにより、エッチングレジストの剥離液の寿命が更に向上する。
【００２８】
さらに、エッチングレジスト組成物は、加熱乾燥後にエッチング処理に付された後に、溶剤等の剥離液を用いた処理により、基板から剥離する必要がある。本発明のレジスト組成物が炭化水素性ワックスを含有することにより、剥離性が向上する。具体的には、所定の剥離液により多量のレジストが剥離処理されても、剥離液の劣化が最低限に抑制されるため、剥離液の寿命を格段に向上させ、剥離液の繰り返し使用を可能とする。
【００２９】
以下、本発明のエッチングレジスト組成物の成分を説明する。
【００３０】
［（Ａ）アスファルト］
本発明に用いられるアスファルトとしては、スレートアスファルトまたはブローンアスファルト等の石油アスファルト、およびレイクアスファルト、ロックアスファルト、オイルサンドアスファルト等の天然アスファルト、すなわち公知のアスファルトのいずれも使用可能である。
【００３１】
上記のうち、石油アスファルトを改質したブローンアスファルトおよびスレートアスファルトが好ましく、ブローンアスファルトが特に好ましく用いられる。
【００３２】
本発明で使用するアスファルトは、針入度（ＪＩＳ  Ｋ２２０７（１９９６）に準ずる）が２０以下、さらに１０以下であるものが好ましく、軟化点（ＪＩＳ  Ｋ２２０７（１９９６）に準ずる）が５５℃以上、さらには９５℃以上、特に１１０℃以上のものが好ましく使用される。
【００３３】
アスファルト（A)の針入度が２０以下であることにより、これを含むレジスト組成物から得られるレジストの塗膜が柔らかくなりすぎることはなく、所定の硬度を有するレジストとして形成され、レジストに傷等の欠陥が生ずることや、レジストの傷を通して不必要な箇所がエッチングされるような不良が回避される。
【００３４】
また、軟化点が５５℃以上とすることにより、エッチング液によるレジストの軟化、損傷が回避され、高温でのエッチングに耐性を有するレジストの形成が行われる。
【００３５】
ブローンアスファルトは、針入度および軟化点のバランスに優れ、本発明のアスファルト（Ａ）として特に好ましく使用される。
【００３６】
本発明では、アスファルトを単独又は複数種類の組み合わせとして使用することができ、2種類以上のアスファルトの組み合わせ使用により、針入度および軟化点の調整のとれた混合物として、本発明のアスファルト（Ａ）とすることもできる。
【００３７】
本発明の組成物の必須成分であるアスファルトは固体であるため、有機溶剤に溶解させて用いることが好ましい。これにより、レジスト組成物の製造、被加工基材に対する施与、及びレジスト除去（剥離）が、それぞれ円滑に行うことが可能となる。
【００３８】
本発明のアスファルトの溶解に用いられる有機溶剤の例は、後述の有機溶媒（C)の例と同様であり、２種類以上の混合溶媒とすることもできる。
【００３９】
アスファルトの溶解用の溶媒と、有機溶媒（Ｃ）とを同一にしても、またはレジスト組成物に悪影響を与えない限り、異なる溶媒とすることもできる。
【００４０】
［（Ｂ）シリカ粉末］
本発明で使用されるシリカ粉末（Ｂ）としては、天然シリカおよび合成シリカの双方を使用可能であるが、一般には、品質の安定した合成シリカが用いられる。
【００４１】
本発明で使用するシリカ粉末（Ｂ）としては、合成または天然の結晶性シリカの粉砕品、溶融シリカの粉砕品、または溶融シリカの球形加工品、または合成球形シリカ、合成微粉シリカなどが使用できる。
【００４２】
合成シリカ、すなわち含水非晶質二酸化ケイ素（ＳｉＯ２・ｎＨ２Ｏ）は、反応槽で珪酸ナトリウム溶液(水ガラス)と硫酸とを反応させることにより製造され、反応条件に応じて形状や粒径を管理し、合成球形シリカ、または合成微粉シリカとすることができる。
【００４３】
本発明で好ましく使用されるシリカ粉末（B)としては、例えばAerosil 90、Aerosil 130、Aerosil 150、Aerosil 200、Aerosil 225、Aerosil 300、Aerosil 380、Aerosil OX50、Aerosil TT600、Aerosil R104、Aerosil R106、Aerosil R202、Aerosil R711、Aerosil R805、Aerosil R812、Aerosil R816、Aerosil R972、Aerosil R974、Aerosil R7200、Aerosil R8200、Aerosil R9200（日本アエロジル株式会社製）、ACEMATT 82、ACEMATT HK125、ACEMATT HK400、ACEMATT HK460、ACEMATT TS100、ACEMATT 82(EVONIK DEGUSSA社製) E-200A、E-220A、K-500、E-1009、E-1011、E-1030、E-150J、E-170、E-200、E-220、E-743、E-75、HD、HD-2、L-250、L-300、G-300、SS-10、SS-50、SS-30P、SS-30V、SS-30X、SS-50、SS-70（東ソー・シリカ株式会社製）等の合成微粉シリカ、FUSELEX RD-8、FUSELEX RD-8AL、FUSELEX RD-120、FUSELEX MCF-200C、FUSELEX GP-200TC、FUSELEX TZ-20、FUSELEX ZA-30C、FUSELEX E-1、FUSELEX E-2、FUSELEX AS-1、FUSELEX X(株式会社龍森製)、FS-3DC、FS-5DC（電気化学工業株式会社製）等の溶融粉砕シリカ、FB-5D、FB-12D、FB-20D、FB-105、FB-940、FB-9454、FB-950、FB-105FC、FB-870FC、FB-875FC、FB-9454FC、FB-950FC、FB-300FC、FB-105FD、FB-970FD、FB-975FD、FB-950FD、FB-300FD、FB-400FD、FB-7SDC、FB-5SDC、FB-3SDC、FB-74X、FB-25SX、FB-35X、FB-302X、FB-105X、FB-940X、FB-950X、FB-105XFC、FB-950XFC、FB-100XFD、FB-950XFD、FB-7SDX、FB-5SDX、FB-3SDX（電気化学工業株式会社製）、MSR-2212、MSR-25、MSR-3512、MSR-2212M4、MSV-2212N、MSV-2212NH、MSV-2507NH、MSV-3512N、MSV-3512NH、MSS-7、MSS-6、EXR-4、EXR-3、AC-5VLD、B-21、A-21、MP-15EF、AC-5V、MP-8FS(株式会社龍森製)等の溶融球状シリカ、SO-E1、SO-E2、SO-E3、SO-E5、SO-E6、SO-C1、SO-C2、SO-C3、SO-C5、SO-C6(株式会社アドマテックス)等の合成球状シリカ、CRYSTALITE 3K、CRYSTALITE 3K-S、CRYSTALITE C、CRYSTALITE TNC-1、CRYSTALITE NX-7、CRYSTALITE SMT-10、CRYSTALITE CMC-12S、CRYSTALITE XJ-7、CRYSTALITE C-BASE-1、CRYSTALITE A-1、CRYSTALITE A-A、CRYSTALITE VX-S2((株式会社龍森製)等の結晶性破砕シリカが挙げられる。
【００４４】
本発明では、シリカ粉末（Ｂ）として、分散性の観点で合成微粉シリカが好ましく使用されるが、合成微粉シリカと、溶融粉砕シリカとの混合物を用いてもよい。
【００４５】
シリカの添加量は、アスファルト１００質量部（固形分）に対して、好ましくは１〜２０質量部、より好ましくは２〜１０質量部である。この範囲がエッチング液に対する耐性向上に効果がある。
【００４６】
［（Ｃ）有機溶剤］
本発明で使用する有機溶剤（Ｃ）としては、アスファルトやその他の添加物を溶解させることができるものであればよい。例えば、メチルエチルケトンやシクロヘキサノン等のケトン類、トルエンやキシレン、テトラメチルベンゼン等の芳香族炭化水素類、セロソルブやメチルセロソルブ、ブチルセロソルブ、カルビトール、メチルカルビトール、ブチルカルビトール、プロピレングリコールモノメチルエーテル、プロピレングリコールモノエチルエーテル、ジプロピレングリコールジエチルエーテル、トリエチレングリコールモノエチルエーテル等のグリコールエーテル類、酢酸エチルや酢酸ブチル、セロソルブアセテート、ブチルセロソルブアセテート、カルビトールアセテート、ブチルカルビトールアセテート、プロピレングリコールモノメチルエーテルアセテート、ジプロピレングリコールモノメチルエーテルアセテート等の酢酸エステル類、エタノールやプロパノール、エチレングリコール、プロピレングリコール等のアルコール類、オクタンやデカン等の脂肪族炭化水素類、石油エーテルや石油ナフサ、水添石油ナフサ、ソルベントナフサ等の石油系溶剤類、リモネン等のテルペン類などが挙げられる。
【００４７】
特にソルベントナフサ等の石油系溶剤類が好適に使用でき、これを用いることにより、アスファルトに対しての良好な溶解性が得られる。
【００４８】
この他、本発明では、アスファルトを良く溶解する芳香族炭化水素、また、環境に影響の少ないナフタレンフリーの芳香族炭化水素、例えばカクタスファインＳＦ−０２（ジャパンエナジー社製、又はこれらの混合物を使用すると好ましい。
【００４９】
これらの有機溶剤は、単独で又は２種類以上の混合物として使用することができる。また、有機溶剤の配合量は、目的の粘度に応じた任意の量とすることができるが、上述したアスファルトの溶解に用いられる有機溶剤を含めた有機溶剤総量として、本発明のレジスト組成物における２０〜８０質量％とされることが好ましい。
【００５０】
［炭化水素系ワックス］
本発明で使用する炭化水素系ワックスは、石油留分としてのパラフィンワックス、合成パラフィンワックス、およびその混合物が使用できる。特に炭素原子数２０〜３０の石油抽出物または合成のパラフィンワックス、およびその混合物が好ましく使用される。
【００５１】
炭化水素系ワックスの軟化点は、６５℃以上、更に８０℃以上、特に９５℃以上であることが好ましい。軟化点が６５℃以上である場合には、高温のエッチングにおいてもエッチング液に対する優れた耐性を有し、エッチングレジストの耐性の劣化の抑制に寄与する。
【００５２】
フィッシャー・トロプシュ法にて製造された炭化水素系ワックス、特にパラフィンワックスは軟化点が高い傾向にあるために、特に好ましく使用される。
【００５３】
炭化水素系ワックスの添加量はアスファルト１００質量部に対して、好ましくは１〜２０質量部、より好ましくは２〜１０質量部である。この範囲の割合で炭化水素系ワックスを用いることにより、剥離液により多量のレジストが剥離処理されても、剥離液の劣化が最低限に抑制されることとなる。これにより、剥離液の寿命を格段に向上させ、剥離液の繰り返し使用を可能となる。
【００５４】
固体または粘度の高いワックスをレジスト組成物に添加する際には、上述の有機溶剤（Ｃ）の一部または全部でワックスを溶解してから添加すると、レジスト組成物の混合、分離がしやすくなる。
【００５５】
［その他の添加剤］
この他、本発明のレジスト組成物には、必要に応じて、表面張力調整剤、界面活性剤、マット剤、膜物性を調整するためのポリエステル系樹脂、ポリウレタン系樹脂、ビニル系樹脂、アクリル系樹脂、ゴム系樹脂、ワックス類、フタロシアニン・ブルー、フタロシアニン・グリーン、アイオジン・グリーン、ジスアゾイエロー、クリスタルバイオレット、酸化チタン、カーボンブラック、ナフタレンブラックなどの公知慣用の着色剤、シリコーン系、フッ素系、高分子系等の消泡剤およびレベリング剤の少なくとも１種を、添加剤として配合することができる。添加剤は、各成分（Ａ）〜（C）の性能を損なわず、添加剤の所望の効果が得られる範囲で、適宜使用量を調節して使用される。
【００５６】
本発明のレジスト組成物の２５℃における粘度は、１から１５００ｄＰａ・ｓの範囲、特に１０から１０００ｄＰａ・ｓの範囲にあると好ましい。エッチングレジスト組成物の粘度が１ｄＰａ・ｓ以上であると、レジスト組成物が加熱乾燥により、エッチングレジストとして基板を良好に保護可能な膜厚で塗膜になる。一方、エッチングレジスト組成物の粘度が１５００ｄPa・ｓ以下であると、組成物が扱いやすく、スクリーン印刷等による印刷に好適であり、エッチング後のレジスト剥離処理も簡単かつ経済的に行われる。
【００５７】
なお、本発明のエッチングレジスト組成物は、主に熱乾燥型に好適に用いられるが、必要に応じ、感光性材料、例えば、感光性（メタ）アクリレート化合物、光酸発生剤、光重合開始剤を含んでいてもよい。
【００５８】
また、本発明の基板の製造方法においては、上述のエッチングレジスト組成物を均一な溶液又は分散液として調整後、ガラス基板等の基板に対してスクリーン印刷等により、３〜７０μｍ、好ましくは１０〜６０μｍ、より好ましくは２０〜５０μｍの膜厚で、所望のパターン状に印刷する。更に、パターン状のエッチングレジスト組成物は、例えば、５０〜１２０℃、好ましくは７０〜１００℃における５〜５０分、好ましくは２０〜４０分の乾燥炉等における加熱により有機溶剤を蒸発させて乾燥させ、乾燥塗膜であるレジストを形成することができる。
【００５９】
ここで本発明のレジスト組成物は、スクリーン印刷法の他、グラビア法、グラビアオフセット法などの印刷方法においても適用可能である。また、レジスト組成物は複数回に分けて塗布することもできる。その際の塗布方式としては、従来より知られる２コート１ベークなどのウエットオンウエット塗装や、２コート２ベークなどのドライオンウエット塗装が可能である。
【００６０】
その後、所望のパターンで乾燥したレジストで被覆された基板は、エッチング液によりエッチング処理に付される。エッチング処理により、レジストに被覆されていない基板部分がエッチングされる。これにより所定パターンのガラス成型品を得ることができる。
【００６１】
エッチング液としては、フッ化水素酸等を含むエッチング液（例えば、フッ化水素酸と、鉱酸（硝酸、リン酸等）との混合物、場合により酢酸等の弱酸のいずれか１種以上を含む）があげられる。
【００６２】
本発明のレジスト組成物から得られるレジストは、上述の熱乾燥後にはエッチング液に対して優れた耐性を有することから、エッチング処理中に基板からの剥離が生じずに、基板を高精度でエッチング処理することができる。
【００６３】
本発明のエッチングレジスト組成物は加熱による熱乾燥を行えば、光硬化ないし熱硬化を行わなくとも、基板に良好に密着したレジストを構成し、基板をエッチング液から良好に保護する。更には高精度のエッチングを可能とし、エッチング完了後にはケトン類、エステル類、芳香族炭化水素類、石油系溶剤類等の溶剤を用いて短時間で容易に除去可能である。特に、溶解性の観点と経済性の観点より石油系溶剤を用いることが好ましい。
【００６４】
上述のように、基板上にパターン状に施与される未硬化のエッチングレジスト組成物の膜厚は、エッチング液の性状に応じて、３〜７０μｍ、特に２０〜５０μｍの範囲で適宜されると好ましい。この範囲の膜厚を有するエッチングレジストは、エッチング液に対して十分な耐性を有するため、エッチング処理における基板の保護の観点から有効である。ただし、本発明のレジスト組成物は、乾燥温度および乾燥時間の要求を満たせば、７０μｍを超過する膜厚としてもよい。
【００６５】
また、本発明のエッチングレジスト組成物によると、一般的な印刷条件により上記範囲の膜厚を有する塗膜が基板に印刷される。
【００６６】
なお、本発明のエッチングレジスト組成物はフッ化水素酸系エッチング液だけではなく、強酸系、弱酸系、強アルカリ系、弱アルカリ系、腐食性物質系の各種エッチング液にも非常に優れた耐性がある。
【００６７】
以下、実施例を示して本発明について具体的に説明するが、本発明はこれらの実施例のみに限定されるものではない。なお、以下において特に断りのない限り、「部」は質量部を意味するものとする。
【実施例】
【００６８】
［実施例１〜１３及び比較例１〜４］
Ｉ.  エッチングレジスト組成物の作製
表１に示す成分を、表１に示す割合(単位：部)にて配合し、３本ロールミルにて分散し、実施例１から２５、および比較例１から４の各エッチングレジスト組成物を得た。
【００６９】
なお、ワックスの添加に関しては、表1に記載した配合量の溶剤の一部または全部でワックスを溶解してから添加した。
【００７０】
上記のようにして作製したレジスト組成物、及びその組成物より得られるレジストについて以下の性質を評価した。
【００７１】
ＩＩ．  エッチングレジストの製造
実施例１から２５、および比較例１から４により得られた各組成物を、３００ｍｍ×４００ｍｍのガラス板に対し、１００メッシュテトロンバイアス版を用いたスクリーン印刷法により、膜厚３０μｍにてベタ印刷を行い、８０℃にて３０分加熱して溶剤を蒸発、乾燥させてエッチングレジスト（試験片）とした。
【００７２】
ＩＩＩ．  エッチング液耐性試験
実施例１から２５、および比較例１から４により得られた各組成物から得られた試験片を各エッチング液１〜４に３０℃にて６０分間浸漬し、エッチング液１〜４から取り出した後の試験片を目視にて評価した。評価方法は以下の通りである。
【００７３】
また、評価方法は以下の通りである。
【００７４】
◎：試験後において全く剥がれが無い
○：ほとんど剥がれが無い  
△：剥がれが見られる
×：全面剥離で塗膜が無い
【００７５】
なお、使用したエッチング液は以下の通りである。
【００７６】
エッチング液１：フッ化水素酸系エッチング液  フッ化水素濃度８％
エッチング液２：フッ化水素酸系エッチング液  フッ化水素濃度１５％
エッチング液３：１０％濃度塩酸  
エッチング液４：１０％濃度水酸化ナトリウム
【００７７】
ＩＶ．  剥離液の疲労試験
１リットルの芳香族系炭化水素系溶剤を剥離液として、各試験片の組成物を１枚づつ剥離液に浸漬した。剥離液は交換せず順次浸漬により剥離を行った。剥離液の性能を評価した。
【００７８】
評価方法は、以下の通りである。
【００７９】
●．．．５０枚以上剥離を行った剥離液にて、６０秒以内に剥離可能
◎．．．３０枚以上剥離を行った剥離液にて、６０秒以内に剥離可能
○．．．２０枚以上剥離を行った剥離液にて、６０秒以内に剥離可能
×．．．２０枚の剥離を行った剥離液にて、６０秒以内に剥離不可能
【００８０】
以下の表１に評価結果を示す。
【００８１】
【表１】
0006293004.tif 000002
【００８２】
アスファルトワニス１：九重電気株式会社製、ＫＢ級アスファルト（ブローンアスファルト：針入度６  軟化点１１０℃）の芳香族系炭化水素溶剤とカルビトールアセテート（５０:５０）のワニス、固形分５０％
アスファルトワニス２：九重電気株式会社製、Ｋ級アスファルト（ストレートアスファルト：針入度１０  軟化点９５℃）の芳香族系炭化水素溶剤とカルビトールアセテート（５０:５０）のワニス、固形分５０％
フェノール樹脂ワニス：ＤＩＣ株式会社製、ＫＡ-１１６０（クレゾールノボラックフェノール樹脂）の芳香族系炭化水素溶剤とカルビトールアセテート（５０:５０）のワニス、固形分６０％
フェノキシ樹脂ワニス：三菱化学株式会社製、ｊＥＲ１２５６（フェノキシ樹脂）の芳香族系炭化水素溶剤とカルビトールアセテート（５０:５０）でのワニス、固形分５０％
合成微粉シリカ：日本エアロジル株式会社製、ＡＥＲＯＳＩＬ２００
溶融粉砕シリカ：株式会社龍森製、ＦＵＳＥＬＥＸ  Ｘ  
溶融球状シリカ：電気化学工業株式会社製、ＦＢ−３ＳＤＸ
硫酸バリウム：堺化学工業株式会社製、＃１００  
炭化水素系ワックス１：日本精蝋株式会社製、ＦＴ−１００（合成炭化水素ワックス  軟化点１００℃）
炭化水素系ワックス２：日本精蝋株式会社製、ＰＡＲＡＦＦＩＮＷＡＸ−１５５（パラフィンワックス  軟化点６８℃）
炭化水素系ワックス３：三菱化学株式会社製、ハイワックス１００Ｐ（ポリエチレンワックス  軟化点  １１６℃）
溶剤：出光興産株式会社製、イプゾール１５０（芳香族炭化水素系溶剤）
【００８３】
上記結果より、本発明のエッチングレジストレジスト組成物は、エッチング耐性に優れ、保存安定性及びレジスト除去性についても優れた効果を示すことがわかる。
【００８４】
本発明は上記の実施の形態の構成及び実施例に限定されるものではなく、発明の要旨の範囲内で種々変形が可能である。
【００８５】
例えば、上記実施例では、主にガラス基板のエッチングについて記載したが、本発明のレジスト組成物は、金属基板や合成ゴム等を含むプラスチック基板のエッチング等にも使用することができる。
【産業上の利用可能性】
【００８６】
以上説明したように、本発明のエッチングレジスト組成物は、ガラスエッチング耐性、保存安定性及びレジスト除去性に優れ、電子・電気材料、光学材料、および計測器のガラス躯体のエッチングに適用される。
【００８７】
本発明のレジスト組成物及びこれを用いた製造法によると、スクリーン印刷によるガラス基板への塗布により、複雑な処理工程を得ずに、回路・配線図の描画、貫通孔、凹穴等の形成が行われるため、操作及び経済性の両面で効果的である。
【００８８】
また、本発明のレジスト組成物の基板への高い密着性により、基板上に描画された所望のレジストパターン通りの高精度のエッチングが行われるため、携帯電話等、意匠性を重視した製品への適用にも有用である。